СПОСОБ ПОЛУЧЕНИЯ НАПОЛНЕННОГО ХИМИЧЕСКИ СШИТОГО ПЕНОПОЛИОЛЕФИНА И КОМПОЗИЦИЯ НАПОЛНЕННОГО ХИМИЧЕСКИ СШИТОГО ПЕНОПОЛИОЛЕФИНА

1. Способ получения наполненного химически сшитого пенополиолефина, включающий пластикацию полиолефина, смешивание с целевыми добавками с получением пенообразующей композиции, формование в виде листовой заготовки, ее вспенивание и механическую обработку, отличающийся тем, что в состав пенообразующей композиции на стадии смешивания первоначально вводят в качестве наполнителя отходы химически сшитого пенополиолефина, взятые в соотношении (мас.ч.): 0,1-1:1 по отношению к массе полиолефина, после чего проводят дальнейшее смешивание с целевыми добавками и пластикацию в один технологический прием, осуществляемый в смесителе роторного типа, при температуре 90-150ºС.
2. Способ по п.1, отличающийся тем, что смешивание и пластикацию осуществляют в смесителе роторного типа, снабженного выгружным шнеком.
3. Способ по п.2, отличающийся тем, что соотношение диаметра ротора смесителя роторного типа к его длине составляет 1:1,5-2,5.
4. Способ по п.2, отличающийся тем, что соотношение диаметра ротора к диаметру выгружного шнека составляет 1:0,2-0,4.
5. Способ по п.2, отличающийся тем, что соотношение наружного диаметра шнека к внутреннему диаметру выгружного шнека составляет 1:0,6-0,7, а соотношение шага витков выгружного шнека к наружному диаметру составляет 1:1-1,2.
6. Способ по п.1, отличающийся тем, что отходы сшитого пенополиолефина предварительно классифицируют по цвету.
7. Способ по п.7, отличающийся тем, что в состав целевых добавок входит пигмент, соответствующий цвету отходов химически сшитого пенополиолефина.
8. Способ по п.7, отличающийся тем, что в состав целевых добавок входит пигмент, обладающий контрастным цветом по отношению к отходам пенополиолефина.
9. Способ по п.1, отличающийся тем, что отходы, полученные при механической обработке, и вводятся в состав пенообразующей композиции в качестве отходов химически сшитого пенополиолефина.
10. Композиция наполненного химически сшитого пенополиолефина, полученная в соответствии с п.1, содержащая полиолефин, агент химической сшивки, вспенивающий агент, активатор разложения и наполнитель, отличающаяся тем, что в качестве наполнителя содержит отходы химически сшитого пенополиолефина при следующем соотношении компонентов мас.ч.:
Полиолефин 100
Агент химической сшивки 0,5-2,0
Вспенивающий агент 2-12
Активатор разложения 0,5-4,0
Отходы химически сшитого пенополиолефина 5-100
11. Композиция наполненного химически сшитого пенополиолефина по п.10, отличающаяся тем, что в качестве полиолефина содержит смесь полиолефинов.
12. Композиция наполненного химически сшитого пенополиолефина, отличающаяся тем, что содержит в качестве модифицирующей добавки этиленпропиленовый каучук СКЭПТ в количестве 30-400 мас.ч. на 100 мас.ч. полиолефина.
13. Композиция наполненного химически сшитого пенополиолефина по п.10, отличающаяся тем, что дополнительно содержит минеральный наполнитель в количестве 0,1-50 мас.ч. на 100 мас.ч. полиолефина.
14. Композиция наполненного химически сшитого пенополиолефина по п.10, отличающаяся тем, что дополнительно содержит пигмент в количестве 0,01-2,0 мас.ч. на 100 мас.ч. полиолефина.